(57)【要約】【課題】  優れた殺菌・抗菌機能を有し、かつ、耐湿性、耐水性に優れたヨウ素含有微細繊維およびこれを用いた不織布を提供する。【解決手段】  ヨウ素が複合化された水溶性樹脂含有成分を静電紡糸して得られるヨウ素含有微細繊維であって、架橋構造を有することを特徴とするヨウ素含有微細繊維。また、当該ヨウ素含有微細繊維からなる不織布は、例えば、フィルター、シート等として、幅広い使用条件において好適に用いることができる。【選択図】  図1
2010126856.tif 000002
【特許請求の範囲】
【請求項１】
ヨウ素が複合化された水溶性樹脂含有成分を静電紡糸して得られるヨウ素含有微細繊維であって、架橋構造を有することを特徴とするヨウ素含有微細繊維。
【請求項２】
ヨウ素が複合化された水溶性樹脂含有成分を静電紡糸した後、架橋処理して得られる請求項１に記載のヨウ素含有微細繊維。
【請求項３】
架橋処理が、架橋剤を用いて架橋する処理である請求項２に記載のヨウ素含有微細繊維。
【請求項４】
架橋剤が、グリオキサルおよび／またはメチロール化メラミンである請求項３に記載のヨウ素含有微細繊維。
【請求項５】
水溶性樹脂が、ポリビニルピロリドンである請求項１〜４のいずれか１項に記載のヨウ素含有微細繊維。
【請求項６】
ヨウ素が複合化された水溶性樹脂含有成分に、他の水溶性樹脂をさらに含む請求項１〜５のいずれか１項に記載のヨウ素含有微細繊維。
【請求項７】
他の水溶性樹脂が、ポリビニルアルコールおよび／またはアセトアセチル化ポリビニルアルコールである請求項６に記載のヨウ素含有微細繊維。
【請求項８】
平均繊維径が、０．０１〜１０μｍである請求項１〜７のいずれか１項に記載のヨウ素含有微細繊維。
【請求項９】
請求項１〜８のいずれか１項に記載のヨウ素含有微細繊維からなる不織布。
【発明の詳細な説明】
【技術分野】
【０００１】
本発明はヨウ素含有微細繊維および当該繊維からなる不織布に関する。
【背景技術】
【０００２】
従来、殺菌・抗菌剤としては、トリアゾール系、アルコール系、フェノール系、アルデヒド系、カルボン酸系、エステル系、エーテル系、ハロゲン系、トリアジン系、イミダゾール系、チアゾール系、ジスルフィド系、チオカーバメート系等の所謂有機合成で得られる有機系の殺菌・抗菌剤と、銀などの金属イオン系、ホウ酸系、イオウ系、ヨウ素系等の無機系の殺菌・抗菌剤が良く知られている。
【０００３】
中でも、ヨウ素は古くから殺菌・抗菌効果があることがよく知られており、人体に対して比較的安全であることから、各種の用途に用いられている。このようなヨウ素系の殺菌・抗菌剤としては、ポリビニルピロリドンに分子ヨウ素が錯体を形成したポビドンヨードが広く知られている。
【０００４】
ポビドンヨードは、通常は１０質量％程度の水溶液として使用されている。ポピドンヨードを用いた抗菌素材としては、繊維基材の表面にポビドンヨードを担持した抗菌性のシート（特許文献１参照）、ヨウ素が複合化された水溶性樹脂含有成分を静電紡糸したヨウ素含有微細繊維（特許文献２参照）等が検討されている。
【０００５】
【特許文献１】特開２００１−８９９７４号公報
【特許文献２】特開２００８−１６３５０９号公報
【発明の開示】
【発明が解決しようとする課題】
【０００６】
特許文献１に記載のシートは、繊維の表面にポビドンヨードを、水溶性ポリマー等を介して担持させるため、ヨウ素が繊維表面から脱落するといった問題がある。また、特許文献２に記載のヨウ素含有微細繊維は、耐湿性、耐水性が不充分であることから、フィルター素材等として用いた場合に、使用条件が制限されるといった問題がある。
【０００７】
本発明の目的は、例えばフィルター素材等に使用した場合であっても、優れた殺菌・抗菌機能を有し、かつ、耐湿性、耐水性に優れたヨウ素含有微細繊維を提供することにある。
【課題を解決するための手段】
【０００８】
本発明は、
項１．  ヨウ素が複合化された水溶性樹脂含有成分を静電紡糸して得られるヨウ素含有微細繊維であって、架橋構造を有することを特徴とするヨウ素含有微細繊維、
項２．  ヨウ素が複合化された水溶性樹脂含有成分を静電紡糸した後、架橋処理して得られる項１に記載のヨウ素含有微細繊維、
項３．  架橋処理が、架橋剤を用いて架橋する処理である項２に記載のヨウ素含有微細繊維、
項４．  架橋剤が、グリオキサルおよび／またはメチロール化メラミンである項３に記載のヨウ素含有微細繊維、
項５．  水溶性樹脂が、ポリビニルピロリドンである項１〜４のいずれか１項に記載のヨウ素含有微細繊維、
項６．  ヨウ素が複合化された水溶性樹脂含有成分に、他の水溶性樹脂をさらに含む項１〜５のいずれか１項に記載のヨウ素含有微細繊維、
項７．  他の水溶性樹脂が、ポリビニルアルコールおよび／またはアセトアセチル化ポリビニルアルコールである項６に記載のヨウ素含有微細繊維、
項８．  平均繊維径が、０．０１〜１０μｍである項１〜７のいずれか１項に記載のヨウ素含有微細繊維、
項９．  項１〜８のいずれか１項に記載のヨウ素含有微細繊維からなる不織布、
に関する。
【発明の効果】
【０００９】
本発明により、優れた殺菌・抗菌機能を有し、かつ、耐湿性、耐水性に優れたヨウ素含有微細繊維を提供することができる。
【発明を実施するための最良の形態】
【００１０】
本発明にかかるヨウ素含有微細繊維は、ヨウ素が複合化された水溶性樹脂含有成分を静電紡糸して得られるものであって、架橋構造を有することから、ヨウ素が繊維表面から脱落することなく繊維の構造中に保持された微細繊維を、安全で、かつ低コストで製造することができ、また、耐湿性、耐水性に優れたものである。なお、本明細書において、「複合化」とは、ヨウ素が水溶性樹脂と一体化していることを意味する。
【００１１】
本発明において、ヨウ素が複合化する水溶性樹脂としては、例えば、ポリアクリル酸等のアクリル系樹脂；ポリアクリルアミド、ポリアリルアミン等のポリアミド系樹脂；ポリエチレンオキシド、ポリプロピレンオキシド等のポリアルキレンオキシド系樹脂；ポリビニルアルコール、アセトアセチル化ポリビニルアルコール、カルボキシ変性ポリビニルアルコール、アクリルニトリル変性ポリビニルアルコール、エポキシ変性ポリビニルアルコール、アクリルアミド変性ポリビニルアルコール等のポリビニルアルコール系樹脂；ポリエーテルグリコール系樹脂；ポリビニルピロリドン系樹脂；澱粉類；水溶性になるように分子量を小さくしたキチン・キトサン等が挙げられる。これらの中でも、より安定的にヨウ素を複合化できる観点から、ポリビニルピロリドン系樹脂、分子量調整を行ったキチン・キトサンが好ましく、ポリビニルピロリドンがより好ましい。
【００１２】
ヨウ素が複合化する水溶性樹脂の分子量は、水溶性樹脂を一度水に溶解し、その後繊維化する際に効率よく製造するという観点から、３，０００〜３，０００，０００が好ましく、５，０００〜１，５００，０００がより好ましく、６，０００〜１，３００，０００がさらに好ましい。なお、本明細書において、樹脂の分子量は、ゲル・パーミエーション・クロマトグラフィー（ＧＰＣ）により測定される。
【００１３】
水溶性樹脂とヨウ素を複合化する方法については特に限定されない。例えば、水溶性樹脂を水に溶解した後、これと、ヨウ素を溶解させた水とを混合し複合化させる方法、水溶性樹脂とヨウ素を密閉容器で混合、加熱することにより、昇華したヨウ素を水溶性樹脂に吸着、複合化させる方法等が挙げられる。また、水に溶解した水溶性樹脂とヨウ素を混合する際にヨウ素を予めシクロデキストリン等に包接させておいてもよい。
【００１４】
ヨウ素が複合化された水溶性樹脂の具体例としては、ポリビニルピロリドンに分子ヨウ素が錯体を形成したポビドンヨードが挙げられ、例えば、米国Ｉｎｔｅｒｎａｔｉｏｎａｌ  Ｓｐｅｃｉａｌｔｙ  Ｐｒｏｄｕｃｔｓ（ＩＰＳ）社から「ＰＶＰ−ＩＯＤＩＮＥ」として市販されているものが利用できる。
【００１５】
本発明において、ヨウ素が複合化された水溶性樹脂含有成分は、ヨウ素が複合化された水溶性樹脂を含有するものであるが、微細繊維の繊維径を調整する観点、後述する架橋処理を容易にする観点から、他の水溶性樹脂や水溶性物質を含んでもよい。ヨウ素が複合化された水溶性樹脂の含有量は、前記成分中、０．１〜１００質量％であることが好ましく、０．５〜１００質量％であることがより好ましい。
【００１６】
前記他の水溶性樹脂や水溶性物質の具体例としては、澱粉類、天然物から採取精製されたグァーガム、ローカストビーンガム等の各種ガム類；アルギン酸ナトリウム、アルギン酸アンモニウム、アルギン酸プロピレングリコールエステル等のアルギン酸類；ゼラチン類；カルボキシメチルセルロース、ヒドロキシエチルルロース等のセルロース誘導体；ポリアクリル酸、ポリアクリル酸ナトリウム、アクリル酸エステル共重合体、ポリアクリルアミド等のアクリル系樹脂；ポリビニルアルコール、アセトアセチル化ポリビニルアルコール、カルボキシ変性ポリビニルアルコール、アクリルニトリル変性ポリビニルアルコール、エポキシ変性ポリビニルアルコール、アクリルアミド変性ポリビニルアルコール等のポリビニルアルコール系樹脂；ポリビニルピロリドン、ビニルピロリドンと酢酸ビニル等との共重合体等のビニルピロリドン系重合体；イソブチレン−無水マレイン酸共重合体、メチルビニルエーテル−無水マレイン酸共重合体、スチレン−マレイン酸エステル共重合体等の無水マレイン酸共重合体およびそのアルカリ溶解液；ポリエチレンオキサイド；ポリアリルアミン等が挙げられる。これらの他の水溶性樹脂や水溶性物質は、それぞれ１種単独で、あるいは２種以上を組み合わせて用いることができる。これらの中でも、他の水溶性樹脂が好ましく、ポリビニルアルコール系樹脂、アクリル系樹脂がより好ましく、ポリビニルアルコール、アセトアセチル化ポリビニルアルコールがさらに好ましい。
【００１７】
他の水溶性樹脂の分子量は、後述する樹脂溶液中の水分が蒸発したときに繊維として得られる範囲のものであればよい。具体的には、所望の樹脂溶液粘度を確保する観点から、３，０００〜３，０００，０００が好ましく、５，０００〜１，５００，０００がより好ましい。分子量が３，０００未満では繊維強度が確保しにくく、３，０００，０００を超えると水への溶解性が悪くなり、後述の樹脂溶液濃度範囲での粘度の確保が難しくなる。
【００１８】
本発明にかかるヨウ素含有微細繊維は、ヨウ素が複合化された水溶性樹脂含有成分を含む樹脂溶液を、静電紡糸法により紡糸して得られるものである。静電紡糸法はエレクトロスピニング法とも呼ばれ、１μｍ以下の径を持つ繊維の製造方法として数十年以上前に発見された方法であるが、最近になっていわゆるナノスケールの微細繊維が有機ＥＬ素子、電池セパレーター、電子ペーパー、電磁波シールド材等への用途のニーズが拡大したこともあり再度注目を集めている。
【００１９】
静電紡糸法では、２〜１００ｋＶ、多くの場合５〜５０ｋＶに設定された電極の一方にセットされた細いノズルより樹脂溶液を他方の電極に向けて放出することにより、他方の電極上に通常は積層された形で微細繊維を得ることができる。
【００２０】
本発明における樹脂溶液としては、ヨウ素が複合化された水溶性樹脂含有成分を水に溶解した水溶液が用いられる。前記樹脂溶液では樹脂の溶解溶剤として水を使用しているため、製造時の引火・爆発の危険が無く、また溶剤の回収が必要ないため、製造コストの低減を図ることができる。得られる微細繊維の繊維径は、水溶性樹脂の特性にもよるが、水溶性樹脂の分子量、樹脂溶液の粘度、樹脂溶液の濃度、樹脂溶液を供給するノズル径、樹脂溶液の供給速度、２極間の電圧、２極間の距離等種々の要因により変えることができる。これらの要因は、得られるヨウ素含有微細繊維の繊維径を決定するのに各々独立して影響を与えるものではなく、それぞれの要因がお互いに影響を及ぼしあっている。
【００２１】
樹脂溶液から繊維化に至るのは、電極にセットされたノズルから放出された樹脂溶液が積層側の他の電極に至るまでの間に、溶媒である水を蒸発させながら静電反発等により微細液滴化・微細繊維化が進むことによるものと考えられるが、この遷移している状態を好適化させるために樹脂溶液の粘度は１つの要因となる。本発明で使用可能な樹脂溶液の粘度範囲としては５〜１００００ｍＰａ・ｓが好ましく、５〜６０００ｍＰａ・ｓがより好ましい。樹脂溶液粘度が５ｍＰａ・ｓ未満では積層側の電極に至る前に繊維化することなく液滴の分散が起こる。また粘度が１００００ｍＰａ・ｓより大きいとノズルからの供給が難しいだけでなく繊維径の調整が難しくなる。なお、本明細書において、樹脂溶液の粘度は、２５℃における粘度のことであり、Ｂ型粘度計により測定される。
【００２２】
樹脂溶液の樹脂濃度は、繊維化が可能である範囲で出来る限り濃い濃度が好ましい。具体的には０．５〜７０質量％が好ましく、０．５〜５０質量％がより好ましい。樹脂濃度が０．５質量％未満では電極間移動中での乾燥が進まず、それが静電反発にも影響するためか繊維の微細化がうまく行われない。樹脂濃度が７０質量％を超える場合には樹脂溶液の粘度を確保するために水溶性樹脂の分子量を小さくする必要などが生じ、分子量の低下が繊維化を難しくするため好ましくない。
【００２３】
静電紡糸法において、樹脂溶液を供給するノズルの径は、目的とする微細繊維の繊維径、使用する水溶性樹脂の種類、樹脂溶液濃度、粘度等により選択され、通常０．０５〜３ｍｍのものが好ましく使用される。また繊維径の細いものを得るためには、ノズル径が細いほうが良好な結果が得られる場合がある。この場合のノズル径は、好ましくは０．０５〜０．５ｍｍ、より好ましくは０．１〜０．２５ｍｍのノズルが使用される。
【００２４】
微細繊維を製造するために与える２極間の電圧は、目的とする微細繊維の径により上述の各種要因を変更させながら適切に設定すればよく、通常５〜５０ｋＶの範囲で選択される。
【００２５】
電極間の距離、すなわちノズル先端と積層させる電極（巻き取り機）との距離は、微細繊維の繊維径、微細繊維の含水率に影響を与えるが、本発明においては、５〜３０ｃｍに設定することが好ましい。なお、本明細書において、ノズルと巻き取り機との間の距離とは、ノズルから樹脂溶液が放出される方向に対して垂直に巻き取り機が設置された場合の、ノズルと巻き取り機との間の最短距離のことを意味する。
【００２６】
樹脂溶液の供給速度は、目的とする微細繊維の繊維径により、各種要因を変更させながら適切な値、例えば、１個のノズル当たり０．００５〜０．３ｍＬ／ｍｉｎに設定にすればよい。供給速度が速すぎると、溶媒である水の蒸発が十分に行われず、液滴の静電反発が十分に進行しない等の影響で、所望の微細繊維が得られない。逆に供給速度が遅すぎると微細繊維の生産性が悪くなるため好ましくない。
【００２７】
本発明においては、上記条件を適宜設定することにより微細繊維が得られる。本発明における「微細繊維」とは、平均繊維径が１０μｍ以下の繊維を意味し、本発明により平均繊維径が好ましくは０．０１〜１０μｍ、より好ましくは０．０３〜５μｍの範囲の微細繊維が得られる。本明細書において、平均繊維径は、後述の実施例に記載の方法により測定される。
【００２８】
本発明にかかるヨウ素含有微細繊維は、架橋構造を有するものであり、例えば、前記静電紡糸後の微細繊維を架橋処理することにより得ることができる。
【００２９】
静電紡糸後の微細繊維を架橋処理する方法としては、得られるヨウ素含有微細繊維に架橋構造を付与できる方法であれば、特に限定されない。例えば、前記静電紡糸後の微細繊維に、紫外線、電子線等を照射して架橋処理する方法や、静電紡糸後の微細繊維に含まれるヨウ素が複合化された水溶性樹脂および／または前記他の水溶性樹脂が含有する官能基と反応可能な官能基を有する架橋剤を用いて架橋処理する方法等が挙げられる。
【００３０】
本明細書においては、実施形態の一例として、ヨウ素が複合化された水溶性樹脂および／または前記他の水溶性樹脂が含有する官能基と反応可能な官能基を有する架橋剤を用いて架橋処理する方法についてより詳しく説明する。
【００３１】
前記架橋剤は、ヨウ素が複合化された水溶性樹脂および／または前記他の水溶性樹脂が含有する官能基と反応可能な官能基を有する化合物であれば、特に限定されない。架橋剤としては、例えば、前記他の水溶性樹脂としてポリビニルアルコール、アセトアセチル化ポリビニルアルコール等のポリビニルアルコール系樹脂を使用した場合、アルデヒド化合物類、アミン化合物類、メチロール化合物類、エポキシ化合物類、イソシアネート化合物類、多価金属化合物等が挙げられる。これらの中でも、架橋反応の容易さの観点から、アルデヒド化合物類、メチロール化合物類が好ましく用いられ、グリオキサル、メチロール化メラミンがより好ましく用いられる。
【００３２】
架橋剤の使用量は、ヨウ素が複合化された水溶性樹脂含有成分１００質量部に対して、０．０１〜１０質量部であることが好ましく、０．０２〜５質量部であることがより好ましく、０．０５〜５質量部であることがさらに好ましい。架橋剤の使用量が、０．０１質量部未満の場合、得られるヨウ素含有微細繊維の耐湿性、耐水性が充分でないおそれがある。また、架橋剤の使用量が、１０質量部を超える場合、使用量に見合う架橋効果が得られず、また、経済的でなくなるおそれがある。
【００３３】
架橋処理する方法としては、前記樹脂溶液にあらかじめ架橋剤を添加しておき、静電紡糸後に加熱処理する方法；静電紡糸後の微細繊維に架橋剤を、塗布、噴霧等の方法により添加し、加熱処理する方法等が挙げられる。これらの中でも、得られるヨウ素含有微細繊維において架橋反応が均一に進行する観点から、樹脂溶液にあらかじめ架橋剤を添加しておき、静電紡糸後に加熱処理する方法が好適に用いられる。
【００３４】
加熱処理の温度条件としては、使用する水溶性樹脂の種類、使用する架橋剤種、架橋剤の使用量等により異なるので、一概には言えないが、通常、５０℃〜２００℃である。また、処理時間は、通常、１０分〜３００分である。
【００３５】
上記の架橋処理によれば、得られるヨウ素含有微細繊維の平均繊維径は、当該処理前の平均繊維径と実質上変化するものではない。
【００３６】
静電紡糸法においては、通常、微細繊維が電極上に積層された形で得られるため、本発明にかかる不織布は、これを前記架橋処理することにより、容易に得ることができる。したがって、これを用いることにより、殺菌・抗菌機能に優れているだけでなく、耐湿性や耐水性に優れたフィルター素材等として利用することができる。
【実施例】
【００３７】
以下に、本発明を実施例、比較例に基づいてさらに詳細に説明するが、本発明はかかる実施例のみに限定されるものではない。
【００３８】
［実施例１］
攪拌機、冷却管を備えた３００ｍＬ容のフラスコに、水１１５ｇを仕込み、９０℃に維持しながら、他の水溶性樹脂としてポリビニルアルコール（株式会社クラレ製、商品名：クラレポバールＰＶＡ−１１７）１０ｇを加えて２時間攪拌し、ポリビニルアルコールが溶解したことを確認した後、２５℃に冷却して８質量％ポリビニルアルコール水溶液を得た。これに、ポピドンヨード（ＩＳＰ社製、商品名：ＰＶＰ−ＩＯＤＩＮＥ、分子量５０，０００、ヨウ素含有量：約１０質量％）０．１ｇを加え攪拌して溶解したことを確認した後、架橋剤として４０質量％グリオキサル水溶液（関東化学社製）０．０２５ｇを添加し、さらに水４３ｇを加えて、樹脂濃度が６質量％、粘度２３０ｍＰａ・ｓの樹脂溶液を得た。
【００３９】
得られた樹脂溶液適当量を、図１に示した静電紡糸装置（カトーテック社製、ナノファイバーエレクトロスピニングユニット）のシリンジに仕込み、シリンジ針先端（ノズル、ノズル径０．２ｍｍ）と巻き取り機との距離を１００ｍｍとして、２極間に電圧を印加（２０ｋＶ）し、平均繊維径２００〜３００ｎｍの微細繊維からなる不織布を得た。なお、平均繊維径は、電子顕微鏡（日本電子社製、ＪＳＭ−６３９０ＬＡ型）を用いて、任意に３０本の繊維の繊維径を計測して、平均を算出することにより求めた。
【００４０】
得られた不織布を、１５０℃に設定した恒温槽に２０分間入れて熱処理を行なうことにより、目付量が５ｇ／ｍ２のヨウ素含有微細繊維からなる不織布を得た。
【００４１】
［実施例２］
実施例１において、他の水溶性樹脂としてのポリビニルアルコール１０ｇに代えて、アセトアセチル化ポリビニルアルコール（日本合成化学製、商品名：ゴーセファイマーＺ−４１０）１０ｇを用いた以外は実施例１と同様にして、平均繊維径２００〜３００ｎｍの微細繊維からなる不織布を得た。
【００４２】
得られた不織布を、１５０℃に設定した恒温槽に２０分間入れて熱処理を行なうことにより、目付量が５ｇ／ｍ２のヨウ素含有微細繊維からなる不織布を得た。
【００４３】
［実施例３］
実施例１において、架橋剤としての４０質量％グリオキサル水溶液０．０２５ｇに代えて、メチロール化メラミン（関東化学社製、Ｎ，Ｎ’−ビス（ヒドロキシメチル）尿素）０．０１ｇを用いた以外は実施例１と同様にして、平均繊維径２００〜３００ｎｍの微細繊維からなる不織布を得た。
【００４４】
得られた不織布を、１５０℃に設定した恒温槽に２０分間入れて熱処理を行なうことにより、目付量が５ｇ／ｍ２のヨウ素含有微細繊維からなる不織布を得た。
【００４５】
［比較例１］
実施例１において、４０質量％グリオキサル水溶液０．０２５ｇを使用しなかった以外は実施例１と同様にして、平均繊維径２００〜３００ｎｍの微細繊維からなる不織布を得た。
【００４６】
得られた不織布を、１５０℃に設定した恒温槽に２０分間入れて熱処理を行なうことにより、目付量が５ｇ／ｍ２のヨウ素含有微細繊維からなる不織布を得た。
【００４７】
［評価］
実施例１〜３および比較例１で得られた熱処理後の不織布について、それぞれ抗菌性および耐水性を評価した。
【００４８】
（１）抗菌性
抗菌加工製品−抗菌性試験方法・抗菌効果、ＪＩＳ  Ｚ  ２８０１：２０００に準じて試験を行なった。大腸菌ＩＦＯ３９７２を前培養し、１白金耳の菌を採取して１／５００栄養培地に分散稀釈し、試験菌液とした。この菌液０．４ｍｌを直径９０ｍｍの滅菌シャーレ中に置いた５０ｍｍ角の評価用不織布に滴下し、その上に４０ｍｍのストマッカーフィルムを密着させて載せ、シャーレの蓋を被せた後、プラスチック製容器に入れた。
【００４９】
３５℃で２４時間培養した後、不織布を滅菌ストマッカー袋に移して、滅菌水１０ｍｌを加えて接種した試験菌の洗い出しを行なった。この液について標準寒天稀釈法により３５℃、４８時間培養し、１検体当りの生菌数を測定した。
【００５０】
抗菌性の判定は、初期濃度と３５℃、２４時間培養後の生菌数測定した。培養前の生菌数は、４．２×１０４であった。なお、培養後の生菌数が１／１００未満に減少していれば『抗菌性あり』と判断できる。評価結果を表１に示す。
【００５１】
（２）耐水性
溶出試験による質量減少率を測定することにより評価した。まず、温度２５℃のイオン交換水１００ｍｌに、秤量した１００ｍｍ角の評価用不織布を浸漬させて１時間攪拌し、取り出した。
【００５２】
その後、熱風乾燥機により１００℃で３０分間乾燥させた後、再秤量し、質量減少率を以下の式から算出した。なお、質量減少率が１０質量％未満であれば『耐水性あり』と判断できる。また、このとき、耐湿性についても充分優れたものであると判断できる。評価結果を表１に示す。
質量減少率（質量％）＝（試験前の不織布質量−試験後の不織布質量）
÷試験前の不織布質量×１００
【００５３】
【表１】
2010126856.tif 000003
【００５４】
表１より、実施例１〜３で得られたヨウ素含有微細繊維からなる不織布は、抗菌性に優れ、かつ、耐水性に優れていることがわかる。
【産業上の利用可能性】
【００５５】
本発明にかかるヨウ素含有微細繊維は、殺菌・抗菌機能を有し、かつ、耐湿性、耐水性に優れているため、例えばフィルター、シート等の素材に好適に使用することができる。
【図面の簡単な説明】
【００５６】
【図１】本発明にかかるヨウ素含有微細繊維の製造に好適に使用される静電紡糸装置の一例を示す概略図である。
【符号の説明】
【００５７】
１  シリンジ
２  樹脂溶液
３  ノズル（シリンジ針）
４  加電圧器
５  巻き取り機
【図１】
2010126856.tif 000004